(57)【特許請求の範囲】
【請求項１】
溶接トーチを介して消耗式電極を送給し、シールドガスを流しながら溶接を行うガスシールドアーク溶接方法であって、
前記溶接トーチはノズルを含み、
前記ノズルの内径が１５ｍｍ以上であり、
前記ノズルの先端と被溶接材との間のノズル−母材間距離が２２ｍｍ以下であり、
（前記ノズルの内径／前記ノズル−母材間距離）で表される比が０．７以上１．９以下であり、
前記シールドガスがＡｒを９２％以上含み、残部が二酸化炭素及び酸素の少なくともいずれか一方並びに不可避不純物からなり、あらかじめ混合された混合ガスであり、かつ
前記消耗式電極が全質量に対してＳを０．０１５質量％以上含み、
前記あらかじめ混合された混合ガスが、前記ノズル内の単一の流路を通って前記ノズルの先端から噴出する、ガスシールドアーク溶接方法。
【請求項２】
前記シールドガスの流量が１８Ｌ／分以下である、請求項１に記載のガスシールドアーク溶接方法。
【請求項３】
（前記シールドガスの流量／前記ノズルの内径）で表される比が０．６５Ｌ／分・ｍｍ以上１．１０Ｌ／分・ｍｍ以下である、請求項１又は２に記載のガスシールドアーク溶接方法。
【請求項４】
平均溶接電流が２５０Ａ以下である、請求項１〜３のいずれか一項に記載のガスシールドアーク溶接方法。
【請求項５】
ピーク電流が３８０Ａ以上５３０Ａ以下、かつピーク幅が０．５〜２．０ミリ秒のパルス電流制御を行う、請求項１〜４のいずれか一項に記載のガスシールドアーク溶接方法。
【請求項６】
前記被溶接材に２０〜１００ｇ／ｍ２目付の亜鉛めっき鋼板を用いる、請求項１〜５のいずれか一項に記載のガスシールドアーク溶接方法。
【請求項７】
前記ノズルはストレート部を有し、前記ノズルの内径と前記ストレート部の内径は同一である、請求項１〜６のいずれか一項に記載のガスシールドアーク溶接方法。
【請求項８】
前記消耗式電極が全質量に対してＳｉを０．２０〜２．５０質量％、Ｍｎを０．５０〜３．５０質量％含む、請求項１〜７のいずれか一項に記載のガスシールドアーク溶接方法。
【請求項９】
請求項１〜８のいずれか一項に記載のガスシールドアーク溶接方法により溶接する工程を含む、溶接物の製造方法。
【請求項１０】
請求項１〜８のいずれか一項に記載のガスシールドアーク溶接方法により溶接された溶接物。
【発明の詳細な説明】
【技術分野】
【０００１】
本発明は、ガスシールドアーク溶接方法に関し、より詳細には、大気中の酸素に起因した溶接ビード表面の酸化現象およびビード形状の凸化を抑制できるガスシールドアーク溶接方法に関する。また、該ガスシールドアーク溶接方法を用いた溶接物及びその製造方法にも関する。
【背景技術】
【０００２】
ガスシールドアーク溶接におけるシールドガスの一般的な役割は、アーク、溶融金属および消耗式電極を大気から遮断し、溶融部の窒化や酸化から防止するものである。しかし、風等の外部的因子やトーチ姿勢等の施工条件によってシールドガスが乱れることで、大気中の窒素が溶接時の溶融金属に混入する。これによりピットやブローホールといった溶接欠陥が発生する。また、大気中の酸素が溶接時の溶融金属に混入すると、溶接ビード形状が凸化し、さらに溶融金属中の酸素量が増加すると溶接後のビード表面に過剰なスラグが発生する。
【０００３】
このような、溶接欠陥や溶接ビードの凸化、スラグの発生を防止するため、特許文献１では大気を遮断する機能として、ノズルの吐出口側に穴開き部材を設けている。該穴開き部材を設けることによりシールドガスを差圧で整流し、シールドガスの流速分布等をより均一にすることができる。
【０００４】
また、特許文献２には、ガスノズルにストレート部Ｄｐと絞り部を設けておき、かつその絞り部の内径Ｄｏと軸方向長Ｌの関係が規定の値（１．５≦（Ｄｐ／Ｄｏ）≦２．５、１．０≦（Ｌ／Ｄｐ））を満たす条件とすることが開示されている。これにより溶接部をシールドガスによって良好にシールドでき、空気中の酸素（Ｏ）や窒素（Ｎ）の巻き込みを抑制し、健全な溶接組織を得ることができると記載されている。
【先行技術文献】
【特許文献】
【０００５】
【特許文献１】特開２０１５−８０８０７号公報
【特許文献２】特開２００２−２８７８５号公報
【発明の概要】
【発明が解決しようとする課題】
【０００６】
特許文献１および特許文献２はいずれも、ガスノズルの構造に係るものであり、ガスの流れの観点から、大気中の酸素や窒素の巻き込みを抑制するためのものである。
しかしながら、これらは溶融金属高温部での酸素との反応が考慮されておらず、細径ノズルである。そのため、シールド領域が限定され、高速溶接時には高温の溶融金属の酸化反応を抑えることは困難である。
【０００７】
また、大気を巻き込んだ場合の対処法として、大気中の窒素に関しては、窒素と反応し易いＡｌやＴｉを消耗式電極に添加することによって、窒化物を生成させることにより、ピットやブローホールを抑制する方法が挙げられる。しかし、大気中の酸素による酸化反応によって生成するスラグの抑制法についての報告はこれまでになかった。
【０００８】
さらに、従来技術では、トーチ直下はシールドされている場合でも、トーチ経過直後の溶接金属はシールドの範囲外となり、大気に曝されている状態である。トーチ経過直後の溶接金属は、すでに凝固しているとはいえ、そのビード表面は高温であるために大気中の酸素との反応速度が速く、スラグが生成しやすい状況にある。これは、溶接速度が速い溶接において、特に顕著になる課題である。
【０００９】
上記実情に鑑みて、本発明では、シールドガスによる大気遮断効果を高めつつ、溶接直後のビード表面における酸化、又は大気を巻き込んだ場合における酸化を抑制し、かつスラグの低減を可能としたガスシールドアーク溶接方法を提供する。
【課題を解決するための手段】
【００１０】
本発明者らは、鋭意研究を重ねた結果、ノズルの内径を規定し、該内径に対応した適切なノズル−母材間距離とすることにより上記課題を解決できることを見出し、本発明を完成するに至った。
【００１１】
すなわち、本発明は、以下の［１］〜［１０］に係るものである。
［１］  溶接トーチを介して消耗式電極を送給し、シールドガスを流しながら溶接を行うガスシールドアーク溶接方法であって、
前記溶接トーチはノズルを含み、
前記ノズルの内径が１５ｍｍ以上であり、
前記ノズルの先端と被溶接材との間のノズル−母材間距離が２２ｍｍ以下であり、かつ
（前記ノズルの内径／前記ノズル−母材間距離）で表される比が０．７以上１．９以下である、ガスシールドアーク溶接方法。
［２］  前記シールドガスの流量が１８Ｌ／分以下である、前記［１］に記載のガスシールドアーク溶接方法。
［３］  （前記シールドガスの流量／前記ノズルの内径）で表される比が０．６５Ｌ／分・ｍｍ以上１．１０Ｌ／分・ｍｍ以下である、前記［１］又は［２］に記載のガスシールドアーク溶接方法。
［４］  前記シールドガスがＡｒを９２％以上含み、残部が二酸化炭素及び酸素の少なくともいずれか一方並びに不可避不純物である、前記［１］〜［３］のいずれかに記載のガスシールドアーク溶接方法。
［５］  前記消耗式電極が全質量に対してＳを０．０１５質量％以上含む、前記［１］〜［４］のいずれかに記載のガスシールドアーク溶接方法。
［６］  平均溶接電流が２５０Ａ以下である、前記［１］〜［５］のいずれかに記載のガスシールドアーク溶接方法。
［７］  ピーク電流が３８０Ａ以上５３０Ａ以下、かつピーク幅が０．５〜２．０ミリ秒のパルス電流制御を行う、前記［１］〜［６］のいずれかに記載のガスシールドアーク溶接方法。
［８］  前記被溶接材に２０〜１００ｇ／ｍ２目付の亜鉛めっき鋼板を用いる、前記［１］〜［７］のいずれかに記載のガスシールドアーク溶接方法。
［９］  前記［１］〜［８］のいずれかに記載のガスシールドアーク溶接方法により溶接する工程を含む、溶接物の製造方法。
［１０］  前記［１］〜［８］のいずれかに記載のガスシールドアーク溶接方法により溶接された溶接物。
【発明の効果】
【００１２】
本発明によれば、溶接トーチにおけるノズルの内径を規定し、該内径に対応した適切なノズル−母材間距離を設定することにより、大気の巻き込みを抑制でき、溶融金属中の酸素量及び窒素量を低位に保つことができる。そのため、窒素に起因するブローホールや酸素に起因するビード形状の凸化及びスラグの増加を抑制することができる。
また、消耗式電極（以下「溶接ワイヤ」と称することがある。）に規定量の硫黄（Ｓ）を含有させることにより、アーク直下の溶融池にＳが優先的に表面吸着され、溶接直後のビード表面又は大気を巻き込んだ場合における酸化反応を制御し、溶接後のビード表面に生成するスラグをより一層抑制することができる。
【図面の簡単な説明】
【００１３】
【図１】図１は、本発明に係る溶接方法に用いられる装置の一例を示す全体構成図である。
【図２】図２は、本発明に係る溶接方法に用いられる溶接トーチの一例を示す構造図である。
【図３】図３は、本発明に係る溶接方法に用いられるノズル部分の一例を示す構造図である。
【図４】図４は、各種硫化物の化学ポテンシャルを表すグラフである。
【図５】図５は、実施例においてビード外観を評価するために用いるビード幅と余盛り高さとを表す模式図である。
【発明を実施するための形態】
【００１４】
以下、本発明を実施するための形態について、詳細に説明する。なお、本発明は、以下に説明する実施形態に限定されるものではない。
本発明に係るガスシールドアーク溶接方法は、溶接トーチを介して消耗式電極を送給し、シールドガスを流しながら溶接を行うガスシールドアーク溶接方法であって、前記溶接トーチはノズルを含み、前記ノズルの内径が１５ｍｍ以上であり、前記ノズルの先端と被溶接材との間のノズル−母材間距離が２２ｍｍ以下であり、かつ（前記ノズルの内径／前記ノズル−母材間距離）で表される比が０．７以上１．９以下であることを特徴とする。
【００１５】
［溶接装置］
まず本発明に係るガスシールドアーク溶接方法に用いることができる溶接装置について説明する。溶接装置としては、ガスシールドアーク溶接を行う溶接装置であれば特に限定されず、従来のガスシールドアーク溶接に用いられている溶接装置を用いることができる。
【００１６】
例えば、図１に示すように、溶接装置１は、溶接トーチ１１が先端に取り付けられ、その溶接トーチ１１を被溶接材（以下、「ワーク」や「母材」と称することもある。）Ｗの溶接線に沿って移動させるロボット１０と、溶接トーチ１１に溶接ワイヤを供給するワイヤ供給部（図示しない）と、ワイヤ供給部を介して消耗電極に電流を供給して消耗電極と被溶接材との間でアークを発生させる溶接電源部３０を備える。また、溶接装置は、溶接トーチ１１を移動させるためのロボット動作を制御するロボット制御部２０を備える。
【００１７】
＜溶接トーチ＞
溶接トーチ１１は、図２に示すように、溶接ワイヤが筒内に自動的に送給され、溶接ワイヤを用いてアーク溶接を行うものである。溶接トーチ１１には、トーチクランプ１２が装着されている。トーチクランプ１２は、溶接トーチ１１をロボットに固定するものである。
【００１８】
トーチ銃身２１は、トーチクランプ１２に支持されると共に、ノズル７１及びチップボディ３１を支持する機構を備えている。トーチ銃身２１は、チップボディ３１が装着された状態で、供給される溶接ワイヤを、インナチューブ２２を介してチップボディ３１の先端（コンタクトチップ６１の後端）まで供給することができる。また、トーチ銃身２１は、溶接電流をチップボディ３１に通電し、さらに、インナチューブ２２とチップボディ３１との間に形成される空間にシールドガスを供給する。チップボディ３１は、オリフィス４１、及びコンタクトチップ６１を支持する機構を備えている。尚、チップボディ３１は、金属等の通電性を有する材料で形成されている。
【００１９】
また、オリフィス４１は、シールドガスの整流を行う機構を備えている。すなわち、オリフィス４１は通常円筒形状をなし、チップボディ３１の外周の先端側から挿入することで装着される。コンタクトチップ６１は、溶接電流を溶接ワイヤに給電すると共に、溶接対象のワークへ溶接ワイヤをガイドする機構を備えている。尚、チップボディ同様、コンタクトチップ６１についても金属等の通電性を有する材料で形成されている。
【００２０】
溶接トーチの姿勢は、母材に対して垂直であっても、傾斜させてもよい。
溶接トーチを溶接進行方向の反対側に向かって傾斜させる場合に、母材に対する垂線と該トーチとの成す角を前進角と言い、当該溶接進行方向に向かって傾斜させる場合に、母材に対する垂線と該トーチとの成す角を後退角と言う。
【００２１】
溶接トーチに前進角を付けることで、より効果的にアーク溶接中のシールド性を高めることが可能となる。また、電極に後退角を付けることで、ビード後方をシールドできるため溶接直後のビードの酸化反応を抑制することができる。
溶接線上の適正な溶け込みと良好なビード形状とを得るために、前進角の範囲を−１５〜４０°、即ち、前進角の上限を４０°、後退角の上限を１５°とした範囲内で溶接を行うことがより好ましい。
【００２２】
＜ノズル＞
ノズル７１は、溶接対象の母材に対して、図示しないガス供給装置から供給されたアルゴン（Ａｒ）や炭酸ガス（ＣＯ２）等のシールドガスを噴出する機構を備えている。ノズル７１は、一体的に組み立てられた状態のチップボディ３１、オリフィス４１、及びコンタクトチップ６１を内部に納めることが可能な内部空間を有する筒状に形成されている。また、ノズル７１は、後端の内面にトーチ銃身２１の先端に形成された雄ねじ部２３が螺合する雌ねじ部（図示せず）が形成されている。この構成により、ノズル７１は、オリフィス４１により整流されたシールドガスを用いて溶接部を大気から遮断することができる。
【００２３】
（ノズルの内径とノズル−母材間距離）
図３にノズル形状の一例を示すが、ノズル内のストレート部（以下、単に「ストレート部」と称する場合がある。）Ｘの内径Ｄｏ及びノズル口の内径（以下、単に「ノズルの内径」と称することがある。）Ｄは、シールド範囲とシールド性に影響する。
【００２４】
ガスシールドアーク溶接におけるシールドガスの役目は、アーク、高温となる溶融金属及び溶接ワイヤを大気から遮断し、溶融部を窒化や酸化から防止するものである。
窒素は通常シールドガス中に添加されることはなく、シールドガス中の分圧が非常に低いため、多少の大気巻き込みを起こしても、溶鋼には直接固溶しないと考えられている。つまり、窒素が溶鋼に固溶する原因はアーク雰囲気中への窒素の混入により、Ｎ２がＮに分解され、Ｎ分圧が上昇し、アークにより高温に加熱された局所的な溶鋼から侵入するものと考えられる。
つまり、溶接金属中の窒素抑制にはアーク雰囲気への窒素混入を防ぐ必要があることから、従来はシールド領域の広さよりも、シールドガス流の層流安定性が重視され、より流速が速く乱流となりにくい、細径ノズルが使用されていた。また、狭い溶接個所に入り込むためにも細径の方が好ましかった。
【００２５】
従来の方法として具体的には、例えば特許文献２に記載されているとおり、ストレート部の内径よりもノズル口の内径を絞って小さくすることで、噴出したガスを先鋭化させ、指向性を高めている。このように、従来ではノズルの内径Ｄを絞り、小さくすることで、シールド性を高めてきた。
【００２６】
一方で、酸素（Ｏ）によって溶接ビード形状の凸化やスラグが発生するものの、アーク安定性の観点からシールドガス中へ酸素を積極的に添加する必要があることから、アーク雰囲気でのＯ分圧は常時高い。そのため、溶融金属中の酸素量を低下させるためには、アーク中のみならず、溶融池全体をシールドガスにより保護する必要がある。その保護方法として、シールドガス流を広範囲にわたり層流に保ちつつ、溶接を行うことが考えられる。
【００２７】
しかしながら、従来のようにノズルの内径Ｄが小さいと、シールドできる面積が小さく、広い範囲をカバーできない。すなわち、シールドできる範囲を広く保つことができなければ、トーチが通過した直後の溶接金属はより高温の状態で大気に曝されることになる。そのため、ビード表面の酸化反応が促進され、溶接ビード形状の凸化やスラグが発生する。また、後述する消耗式電極（溶接ワイヤ）にＳを規定量含有させた場合においても、Ｓによる効果を有効に発揮できない。
【００２８】
そこで本発明では、シールドされる範囲を広くするために、ノズルの内径Ｄを１５ｍｍ以上とする。しかしながら、広範囲にわたるシールド性を確保するためにノズルの内径を大きくしただけでは、シールドガスは溶融金属に到達する以前に乱流となり、シールド性が低下するおそれがある。
そこでさらに、ノズルの先端と被溶接材（母材）との間の距離（ノズル−母材間距離）を２２ｍｍ以下とし、かつ（ノズルの内径Ｄ／ノズル−母材間距離）で表される比を０．７以上１．９以下とする。
【００２９】
ノズルの内径Ｄ、ノズル−母材間距離及び（ノズルの内径Ｄ／ノズル−母材間距離）で表される比を上記範囲とすることによって、広いシールド範囲と高いシールド性とを両立することができる。すなわち、溶融金属中の酸素量および窒素量を低位に保ち、窒素に起因するブローホールや酸素に起因する溶接ビード形状の凸化、スラグの増加を抑制することが出来る。
【００３０】
ノズルの内径Ｄが１５ｍｍを下回ると、シールドできる範囲が狭くなり、トーチ経過直後の溶接金属の酸化反応によってスラグが多量に生成する。ノズルの内径Ｄは１６ｍｍ以上が好ましく、１８ｍｍ以上がより好ましい。
一方、ノズルの内径Ｄの上限は３０ｍｍ以下が好ましく、２２ｍｍ以下がより好ましい。３０ｍｍを上回ると、シールドガスの流量にもよるが、噴出するガスの指向性が劣化してシールド性が悪くなる場合がある。その場合には、大気の巻き込みによって、スラグの発生やピット、ブローホール等の溶接欠陥が発生するおそれがある。
【００３１】
尚、本発明ではストレート部の内径Ｄｏとノズル口の内径Ｄとの関係は特に規定せず、ノズル口の内径Ｄが１５ｍｍ以上であれば、ストレート部の内径Ｄｏの方が、大きくても小さくても良いし、同一でも良い。ただし、シールドガスの指向性の観点から、シールド性が高まる点で、ストレート部の内径Ｄｏとノズル口の内径Ｄの比率（Ｄ／Ｄｏ）が０．５〜１．０の範囲であることが好ましい。
【００３２】
ノズル−母材間距離は、上記効果をより得られる点から２０ｍｍ以下が好ましく、さらには１７ｍｍ以下が好ましい。さらには１５ｍｍ以下にすることが好ましい。また、ノズル−母材間距離の下限はスパッタによるノズル閉塞の点から１２ｍｍ以上が好ましい。
【００３３】
（ノズルの内径Ｄ／ノズル−母材間距離）で表される比は、上記効果をより得られる点から、１以上が好ましく、また１．６以下が好ましい。
【００３４】
＜シールドガス＞
本発明に係るガスシールドアーク溶接方法で用いられるシールドガスは、特に限定されず、Ａｒガス、炭酸ガス（二酸化炭素、ＣＯ２）、酸素ガス（Ｏ２）及びそれらの混合ガス等を用いることができる。これらには不純物としてＮ２、Ｈ２等が含まれていてもよい。
シールドガスとして１００％ＣＯ２を用いた溶接であっても、本発明に係るガスシールドアーク溶接方法では大気巻き込みの抑制と酸化反応防止の効果を得ることができる。しかし、シールドガスとしてＡｒガス又はＡｒ含有混合ガスを用いることで溶融金属の酸化反応をより低減することが可能となる。よって、シールドガスとして、Ａｒガス（１００％Ａｒ）又はＡｒ含有混合ガスを用いることが好ましい。
【００３５】
Ａｒ含有混合ガスの場合、二酸化炭素含有量が０〜４０体積％及び酸素含有量が０〜１０体積％であることが好ましい。さらにはＡｒを９２体積％以上含み、残部が二酸化炭素及び酸素の少なくともいずれか一方並びに不可避不純物であることがより好ましく、さらに９５体積％以上とすることがより好ましい。
なお、不可避不純物としてはＮ２、Ｈ２等が挙げられ、まったく含まないこと（０体積％）が最も好ましい。
【００３６】
シールドガスの流量は、ノズルの内径Ｄやノズル−母材間距離の値によるが、２５Ｌ／分以下がより好ましく、１８Ｌ／分以下がさらに好ましい。これにより、シールドガス流速の過度な高速化を防ぎ、高速なガス流による大気のシールド雰囲気への引き込みを抑制することができる。
またシールドガスの流量は８Ｌ／分以上であることが耐気孔性の点から好ましく、１０Ｌ／分以上であることがより好ましい。
【００３７】
（シールドガスの流量／ノズルの内径Ｄ）で表される比（流速）は０．６５Ｌ／分・ｍｍ以上、１．１０Ｌ／分・ｍｍ以下であることが、さらに高速なガス流による大気巻き込みを抑制することが出来る点から好ましい。該流速は０．７５Ｌ／分・ｍｍ以上であることがより好ましく、１．００Ｌ／分・ｍｍ以下であることがより好ましい。
【００３８】
＜消耗式電極（溶接ワイヤ）＞
溶接ワイヤの種類は鋼線であるソリッドワイヤでも良いし、筒状を呈する外皮と、その外皮の内側に充填されたフラックスとからなるフラックス入り溶接ワイヤでも良く、特に問わない。また、フラックス入り溶接ワイヤの場合、外皮に継目のないシームレスタイプ、外皮に継目のあるシームタイプのいずれの形態であってもよい。さらに、溶接ワイヤ表面（フラックス入り溶接ワイヤであれば外皮の外側）に銅メッキを施されていてもよく、施されていなくてもよい。
【００３９】
（Ｓ：０．０１５質量％以上）
本発明に係る溶接ワイヤは、硫黄（Ｓ）が適量添加されていることが好ましい。
Ｓはリン（Ｐ）と同じく、本来は不純物元素であり、極力含有量を少量にすることが好ましい。しかし、溶鉄中のＳは溶鉄表面に吸着しやすい性質を持ち、表面張力を減少させる性質を有している。そこで本発明では、この性質に着目、利用し、以下のメカニズムのもと、溶接ワイヤ中のＳ適量範囲を規定した。
【００４０】
本発明の溶接ワイヤを溶接することによって、溶融池表面にはＳ原子が選択的に吸着する。ここで、シールドガスのシールド範囲が狭いとＳ原子と同じようにＯ原子も溶融池表面に吸着してしまうため、溶融池表面をＳ原子で覆うためには、上述したようにノズル口の内径Ｄを１５ｍｍ以上として、シールド範囲かつシールド性を高める必要がある。
【００４１】
Ｓ原子で覆われた溶融池表面またはビード表面は大気中の酸素に曝されたとしても、図４の各種硫化物の化学ポテンシャル図に記載の通り、１／２Ｓ２＋Ｏ２＝ＳＯ２の反応により、Ｓと大気中の酸素とが反応してＳＯ２（沸点：−１０℃）が生成しガス化する。そのため、溶接直後のビード表面又は大気を巻き込んだ場合におけるＦｅやＭｎ等の酸化反応を抑制し、溶接後のビード表面に生成するスラグをより一層抑制することができる。
ここで着目すべきは、硫化鉄の反応２Ｆｅ＋Ｓ２＝２ＦｅＳよりも１／２Ｓ２＋Ｏ２＝ＳＯ２の反応の方が安定であるということ、及びＳＯ２の沸点が−１０℃であることである。すなわち、溶接直後から室温までの広い温度範囲において、ＦｅＳの還元反応が働き、Ｆｅの酸化反応の抑制がなされる。また、生成したＳＯ２が容易に大気へ逃げることができる。
【００４２】
以上のメカニズムに沿って、本発明では、Ｓの表面吸着現象が選択的に働き、溶融池への表面吸着を確実なものにするために、消耗式電極（溶接ワイヤ）全質量に対してＳを０．０１５質量％以上とすることが好ましい。より好ましくは０．０２０質量％以上である。また上限は溶接金属の割れを発生させない点から０．０８０質量％以下が好ましい。
【００４３】
Ｓの表面吸着については直接観察できないため、一般的には表面張力やガス吸着反応によって、間接的に判断されている。溶接ワイヤ中のＳ量が０．０１５質量％を下回る場合には、表面張力によって影響するビード形状の広がりが見られず、かつスラグも発生することから、Ｓの吸着現象による酸化抑制効果が現れない場合がある。一方、溶接ワイヤ中のＳ量が０．０８０質量％を上回ると、高温割れといった溶接欠陥が発生するおそれがある。
【００４４】
さらに、溶接ワイヤに含まれていてもよいその他の成分と数値範囲（成分量）を、その限定理由と共に以下に記載する。なお、成分量については、特段規定していない限り、溶接ワイヤの全質量に対する割合で規定する。なお、溶接ワイヤがフラックス入り溶接ワイヤである場合には、外皮とフラックスにおける成分量の総和で表すこととする。
【００４５】
（Ｃ：０．３０質量％以下（０質量％を含む））
溶接ワイヤ中や溶接金属中のＣは、溶接金属の強度を高める上で有効である。スパッタに関しては含有量が少量であっても問題ないため下限は設定しないが、０．３０質量％を超えて多量に含まれると、溶接途中に微量の酸素と結合し、ＣＯガスとなって溶滴表面にバブルを発生させ、スパッタの発生やアーク不安定が起こる。
アーク不安定が生じた場合、シールドガスが乱れることで、大気が巻き込まれ、ブローホールといった溶接欠陥やスラグの大量発生が起こるおそれがある。このため、Ｃの含有量は０．３００質量％以下と規定する。強度の確保のため、好ましくは０．０１０質量％以上である。
【００４６】
（Ｓｉ：０．２０〜２．５０質量％）
溶接ワイヤ中のＳｉは脱酸元素であり、溶接金属の強度や靱性を確保するために好ましい元素である。添加量が少量であると脱酸不足により、ブローホールが発生する場合があることから、０．２０質量％以上含有させることが好ましい。ただし、２．５０質量％を超えて多量に含まれると溶接中に剥離しにくいスラグが大量発生して、スラグ巻き混み等の溶接欠陥が発生する。このため、Ｓｉの含有量は０．２０〜２．５０質量％の範囲とすることが好ましい。
【００４７】
（Ｍｎ：０．５０〜３．５０質量％）
溶接ワイヤ中のＭｎは、Ｓｉと同じく、脱酸剤あるいは硫黄捕捉剤としての効果を発揮し、溶接金属の強度や靱性を確保するために好ましい。脱酸不足による溶接欠陥の発生防止のため０．５０質量％以上を含有させることが好ましい。一方、３．５０質量％を超えて多量に含まれると、溶接中に剥離し難いスラグが大量発生し、スラグ巻き混み等の溶接欠陥が発生する。また、強度が増加しすぎて溶接金属の靭性を著しく低下させる。このため、Ｍｎの含有量は０．５０〜３．５０質量％の範囲とすることが好ましい。
【００４８】
（Ｐ：０．０３００質量％以下（０質量％を含む））
Ｐは不純物元素であり、極力含有量を少量にすることが好ましく、このため下限は設定しない。これらが各々０．０３００質量％を超えて多量に存在すると、溶接金属の割れといった溶接欠陥が発生するおそれがあることから、０．０３００質量％以下（０質量％を含む）の範囲とすることが好ましい。
【００４９】
上記元素の他、溶接ワイヤには鋼板に合わせてＮｉ、Ｃｒ、Ｍｏ、Ｂ等を適当量添加することが許容されるが、これらはスラグ発生量の支配的因子ではない。
【００５０】
＜アーク溶接条件＞
（平均溶接電流）
平均溶接電流を低位にするとプラズマ気流が低速化し、該プラズマ気流によりアーク直下への大気混入をさらに抑制することができる。そのため平均溶接電流は２７０Ａ以下であることが好ましく、２５０Ａ以下がより好ましい。
平均溶接電流の下限はアーク安定性の点から７０Ａ以上が好ましい。
【００５１】
（パルス電流制御）
溶接は、パルス電流制御されたパルス溶接を行うことが、安定なスプレー移行となり、アーク不安定による大気の巻き込みを抑制できる点から好ましい。
パルスのピーク電流は３８０Ａ以上５３０Ａ以下であることが好ましく、４００Ａ以上がより好ましく、また４８０Ａ以下がより好ましい。
パルスピーク電流が５３０Ａを超えると、ピーク電流が高くなりすぎて、アーク中への大気巻き込みがやや多くなる場合がある。また、３８０Ａより小さくなると、ピーク電流が低すぎて、スパッタ発生量が増加する場合がある。
【００５２】
パルスのピーク時間（ピーク幅）は０．５〜２．０ミリ秒であることが好ましく、１．２ミリ秒以上がより好ましく、また１．６ミリ秒以下がより好ましい。
パルスピーク時間が２．０ミリ秒を超えると、ピーク時間が長すぎて、アーク中への大気巻き込みがやや多くなる場合がある。また、０．５ミリ秒より小さくなると、ピーク電流が低すぎて、スパッタ発生量が増加する場合がある。
【００５３】
＜被溶接材（ワーク、母材）＞
被溶接材は従来公知の物を用いることができる。例えば、冷延鋼板、熱延鋼板等が挙げられる。
中でも亜鉛めっき鋼板は、溶接熱により気化したＺｎがシールドガス中に侵入し、シールド雰囲気の酸素分圧及び窒素分圧を下げることができ、それにより溶融金属中の酸素及び窒素の増加を抑制することができることから好ましい。亜鉛の目付量が多すぎるとスパッタ発生量がやや増加するおそれがあることから、亜鉛目付量は２０〜１２０ｇ／ｍ２であることがより好ましく、１００ｇ／ｍ２以下であることがさらに好ましい。
また、被溶接材の板厚は１．０〜３．０ｍｍ程度であれば、本発明に係る溶接方法を適用することができる。
【００５４】
＜溶接物＞
また本発明は、上記ガスシールドアーク溶接方法により溶接する工程を含む溶接物の製造方法及び、上記ガスシールドアーク溶接方法により溶接された溶接物にも関する。
溶接物としては、自動車足回り部品等が挙げられ、中でもサスペンションアーム、サスペンションメンバーが好ましい。
【００５５】
（スラグ）
溶接物は、目視によるスラグ生成状態で、クレーター部を除くビード止端部から１ｍｍ以上内側のビード表面に、短径が５ｍｍ以上のスラグが生成していないことが好ましく、ビード止端部から１ｍｍ以内のスラグが生成している場合には、連続的に生成しているのに対し、断続的に生成している方がより好ましい。
【００５６】
（スパッタ）
溶接物に付着しているスパッタの有無は目視にて評価することができる。溶接物に付着しているスパッタの径が１ｍｍ以上の大粒スパッタの溶接物への付着が２個以下であることが好ましく、まったくないことがより好ましい。
【００５７】
（ビード形状）
溶接物におけるビード形状は、図５の模式図におけるビード幅αと余盛り高さβとの比（ビード幅α／余盛り高さβ）が３以上であることが溶接ビード止端部における塗装性の点から好ましく、５以上であることがより好ましい。ビード形状は平滑であればあるほど、好ましいため、上限は特に規定しない。
【実施例】
【００５８】
以下に、実施例を挙げて本発明をさらに具体的に説明するが、本発明は、これらの実施例に限定されるものではなく、本発明の趣旨に適合し得る範囲で変更を加えて実施することが可能であり、それらはいずれも本発明の技術的範囲に包含される。また、ここで説明する溶接条件は一例であり、本実施の形態では、以下の溶接条件に限定されるものではない。
【００５９】
＜評価方法＞
（スラグ生成状態）
溶接物におけるスラグ生成状態は目視及びデジタルマイクロスコープ（キーエンス社製、ＶＨＸ−９００）を用いて観察した。表１の「スラグ生成状態」において「×」とは、クレーター部を除くビード止端部から１ｍｍ以上内側のビード表面に、短径が５ｍｍ以上のスラグが生成しているもの、「○」とは上記スラグは生成していないが、ビード止端部から１ｍｍ以内のスラグが連続的に生成しているもの、「◎」とは上記スラグは生成していないが、ビード止端部から１ｍｍ以内のスラグが断続的に生成しているものをそれぞれ表す。
【００６０】
（ビード外観）
溶接物におけるビード外観は、溶接物に付着しているスパッタの有無とビード形状を目視にて評価した。
溶接物に付着しているスパッタとは、スパッタの径が１ｍｍ以上のものを対象とし、その有無を評価した。
ビード形状については、被溶接材に対してトーチを垂直にして溶接を行った際の（ビード幅／余盛り高さ）で表される値（ビード形状）が５以下であるかについて評価を行った。なお、ビード幅は図５の符号αで表される範囲であり、余盛り高さは図５の符号βで表される範囲である。
表１の「ビード外観」において「◎」とは溶接物に付着しているスパッタがなく、ビード形状の値が５以下であることを表し、「○」はスパッタもしくはビード形状、いずれか一方の点で劣るものである。
【００６１】
＜実施例１〜４５及び比較例１〜４＞
基本条件として、母材として板厚３．２ｍｍのＪＩＳ  Ｇ３１３１に規定されるＳＰＨＣ材およびＪＩＳ  Ｇ３３０２に規定されるＳＧＨＣ材の鋼板を用いたビードオンプレート溶接を行った。溶接速度は１００ｃｍ／分とし、トーチ角度は母材に対して垂直とした。
消耗式電極（溶接ワイヤ）の組成は質量％でＣ：０．０７％、Ｓｉ：０．８％、Ｍｎ：１．５％、Ｐ：０．０１０％を共通とし、Ｓの含有量は表１に示したとおりであり、残部はＦｅである。
溶接に用いたノズルの内径（ノズル径）、ノズル母材間距離、（ノズルの内径／ノズル−母材間距離）（比率）、シールドガスの流量、（ガス流量／ノズル内径）、ガス種、溶接ワイヤ中のＳ含有量、鋼板、溶接条件を表１にまとめた。なお、ノズル母材間距離はチップをノズルから突き出させ、該突き出し長さを調整することによって調整した。
【００６２】
表１の「鋼板」において「非めっき」とはめっきを施していない未処理の鋼板であることを表す。実施例４２〜実施例４５については、母材としてそれぞれ目付２０ｇ／ｍ２、４５ｇ／ｍ２、１００ｇ／ｍ２、１２０ｇ／ｍ２の亜鉛めっきを施した鋼板を用いた。
また、実施例３４〜実施例４５についてはパルス溶接を行い、そのピーク電流及びピーク時間（ピーク幅）を表１にまとめた。
以上の条件並びにスラグ生成状態及びビード外観の評価結果を表１に示す。
【００６３】
【表１】
0006795290.tif 000002
【００６４】
表１の結果から、ノズルの内径Ｄを１５ｍｍ以上、ノズル−母材間距離を２２ｍｍ以下、かつ（ノズルの内径Ｄ／ノズル−母材間距離）を０．７以上１．９以下とすることにより、短径が５ｍｍ以上のスラグの生成を抑制できることが確認された。
さらにシールドガス流量を２０Ｌ／分以下、より好ましくは１８Ｌ／分以下とすること、または（ノズルの内径Ｄ／ノズル−母材間距離）で表される流速を０．６５〜１．１０Ｌ／分・ｍｍとすることにより、スラグ生成状態をより改善することができる。
また、実施例２２〜実施例２６では、シールドガスにおけるＡｒ含有量を９２％以上とすることにより、スラグ生成状態及びビード外観の両方において非常に優れた溶接物が得られた。
実施例２７〜実施例３０では溶接ワイヤ中のＳ含有量を０．０１５質量％以上とすることにより、シールドガス流量やＡｒ含有量によらず、スラグ生成状態及びビード外観に非常に優れた溶接物が得られた。
実施例３２及び実施例３３では、平均溶接電流を２５０Ａ以下とすることにより、シールドガス流量やＡｒ含有量、溶接ワイヤ中のＳ含有量によらず、スラグ生成状態及びビード外観に非常に優れた溶接物が得られた。
実施例３４〜実施例４１では、パルス電流制御を行うことにより、シールドガス流量やＡｒ含有量、溶接ワイヤ中のＳ含有量、平均溶接電流によらず、スラグ生成状態及びビード外観に非常に優れた溶接物が得られた。
さらに実施例４２〜実施例４４では、母材に２０〜１００ｇ／ｍ２目付の亜鉛めっき処理を施すことにより、スラグ生成状態及びビード外観に非常に優れた溶接物が得られた。
【産業上の利用可能性】
【００６５】
溶接中の大気巻き込みによって起こるピット、ブローホール等の溶接欠陥、およびビード表面の酸化を防止することによって、得られた溶接物に対して手直し等のための補修作業時間、手間、費用等を削減することができる。
【符号の説明】
【００６６】
１    溶接装置
１０  ロボット
１１  溶接トーチ
１２  トーチクランプ
２０  ロボット制御部
２１  トーチ銃身
２２  インナチューブ
２３  雄ねじ部
３０  溶接電源部
３１  チップボディ３１
４１  オリフィス
６１  コンタクトチップ
７１  ノズル
Ｄ    ノズル口の内径
Ｄｏ  ストレート部の内径
Ｘ    ノズル内のストレート部
Ｙ    溶接部
Ｗ    被溶接材（ワーク）
α    ビード幅
β    余盛り高さ
【図１】
0006795290.tif 000003
【図２】
0006795290.tif 000004
【図３】
0006795290.tif 000005
【図４】
0006795290.tif 000006
【図５】
0006795290.tif 000007